(57)【特許請求の範囲】
【請求項１】
コア基材の少なくとも一方の面に五二酸化リンを主成分とするＦe 2+及び／又はＣu 2+を含むリン酸塩系白色結晶粉末からなる赤外光吸収感熱記録層と、透明被覆層を積層してなり、かつ前記赤外吸収感熱記録層は前記透明被覆層を介して照射される近赤外光または赤外光の吸収による発熱から発色または変色により可視情報を記録することを特徴とする情報記録媒体。
【請求項２】
前記赤外光吸収感熱記録層は、少なくとも五二酸化リンを主成分としＦe 2+及び／又はＣu 2+を含むリン酸塩系白色結晶粉末からなる赤外吸収感熱記録材料とバインダー、溶剤からなる赤外吸収感熱記録インキ材料の塗布又は印刷により形成してなることを特徴とする請求項１記載の情報記録媒体。
【請求項３】
リボン状基材の一方の面に五二酸化リンを主成分としＦe 2+及び／又はＣu 2+を含むリン酸塩系白色結晶粉末をマトリックス樹脂中に分散させた赤外吸収感熱インキ材料と、前記リボン状基材の他方の面に接着層とをそれぞれ塗布又は印刷により形成してなる赤外光吸収感熱記録層がコア基材と透明被覆層との間に前記接着層をコア基材側にして設けられてなることを特徴とする請求項１記載の情報記録媒体。
【発明の詳細な説明】
【０００１】
【発明の属する技術分野】
本発明は近赤外光または赤外光の吸収・発熱による発色または変色から情報記録が可能な情報記録媒体に関し、詳しくは、光熱変換による発熱を利用してなる感熱記録層をカード内部に設け、カード製造後の個別情報をレーザ光などの非接触手段により、目視情報の追記を可能とする情報記録媒体に関する。
【０００２】
【従来の技術】
現在塩化ビニル樹脂、ポリエチテンテレフタレート（ＰＥＴ）樹脂、紙等を基材とする情報記録媒体に可視情報を記録する手段として、インクジェット方式、昇華転写リボンまたは熱溶融転写リボンによる熱転写方式、電子写真トナーによる電子写真方式などの各種方式があり、これらによれば情報記録媒体表面に任意の可視情報、或いは画像が形成される。とくに情報記録媒体毎に異なる、個別情報を記録する場合に適するものである。これらの方式により形成される可視情報、或いは画像の上面には、擦れや、摩擦、人為的な剥離、水や薬品等の浸透、紫外線などの外的要因から、それらを保護するために数μｍのオーバーレイ（透明被覆層）が施されている。このオーバーレイにはプラスチックシートなどのラミネートや樹脂コーティングが用いられ、これらにより画像の耐久性を向上させることが可能である。
【０００３】
ところが、情報記録媒体が完成製品となった後に、情報を新たに追記する場合にオーバーレイは記録の障害となる。とくに情報記録媒体に対して随時または任意に情報や画像を追記する場合には、情報の追記毎にオーバーレイを記録面上に形成することは実質的に無理である。
また、これらオーバーレイは、やすり等によって剥離が可能であり、剥離された情報記録面に対して、不正な情報の書き換えや追記などが行なわれるおそれがあった。
【０００４】
さらにクレジットカード、キャッシュカード、ＩＤカードなどの所有者の確認手段であるサインを担持するサインパネルも手書きであるが、記録面の消去またはサインパネルの貼り替えなどの変造・改竄のおそれがあり、不正行為に対して脆弱であった。
【０００５】
その他に情報記録媒体を透明プラスチックフィルムにより両面ラミネート封入し、情報記録媒体を完全に被覆してしまう方法もあるが、情報記録後に封入工程を経るため、大量に情報記録媒体の処理を行なうような場合には、煩雑となる問題点と上記したように追記を行なうような用途の情報記録媒体には不向きであるという欠点を有しており、とくにラミネートされた透明プラスチックフィルムを剥離して変造・改竄のおそれがあり、不正行為に対して脆弱であった。
【０００６】
他に光学記録方式があるが、その一つとして、光ディスクや光カードなどのように媒体内部に情報が記録するものがあるが、記録が１μｍφ、３μｍφといったピット単位で行なわれるため、目視を主体とする可視情報記録には利用できないものである。
また特開昭５５−１４６７９５号公報に、レーザ光の位置、出力を制御しながら情報記録媒体にレーザ光を照射し、コアシートに積層された透明なカバーシートを介してコアシートにレーザ光の熱による情報の記録が開示されているが、高エネルギーのレーザ光が必要であること、高エネルギーのレーザ光の制御次第では、生じる熱により積層されたカバーシートは変形する問題や、位置・出力の制御などを精密に行うことが必要になり記録装置が高価になるの問題等がある。
【０００７】
さらに、上記の問題を解決するものとして、感熱記録層とレーザ光などのエネルギー光を吸収し発熱する光熱変換層を積層し、さらのそれらの最外層にはオーバーシートを積層してなる情報記録媒体があり、光熱変換層のレーザ光の吸収と発熱により、その生じる熱を感熱記録層の熱源とすることで、間接的な情報の記録を行なう方法が知られている。これによれば外部から直接感熱記録層へ情報を記録する際に、オーバーシートを介して記録が可能であるため、情報記録媒体中の感熱記録層に対してサーマルヘッドなどの加熱印字記録手段を用いた変造・改竄など不正行為を行なった場合には最外層に位置するオーバーシートにサーマルヘッドの走査跡が残り、その不正行為の事実を明白にすることができ、また感熱記録層が内部にあることから、感熱記録層に記録を行なうためには外部から与える熱負荷を大きくする必要があり、熱負荷が大きいと情報記録媒体に変形などの物理的損傷を与えることになるため、実質的に不正行為を抑止またはその事実を容易に知ることができるという効果を有するものある。
【０００８】
【発明が解決しようとする課題】
しかしながら、上記の構成では、発色効率を上げるために赤外光吸収層と高感度の感熱記録層を組み合わせる必要があり、両層に適した組み合わせのための選択が必要となる。また２層であるため赤外光の吸収による発生する熱の感熱記録層への伝導が不均一となり、記録部分での感熱記録層の発色または変色が一定とならないため、印字が不鮮明、または不正確となることがあった。また外部からの熱により感熱記録層への熱記録が可能であった。
そこで本発明は、赤外光吸収層と感熱記録層の機能を兼ね備えた赤外光吸収感熱記録層とすることにより、構成が簡易で、外部からの熱に対して安定であり、鮮明で正確な記録が可能な情報記録媒体を提供することを目的とする。
【０００９】
【課題を解決するための手段】
上記目的を達成すべくなされた本発明は、
請求項１に記載の発明は、コア基材の少なくとも一方の面に五二酸化リンを主成分とするＦe 2+及び／又はＣu 2+を含むリン酸塩系白色結晶粉末からなる赤外光吸収感熱記録層と、透明被覆層を積層してなり、かつ前記赤外吸収感熱記録層は前記透明被覆層を介して照射される近赤外光または赤外光の吸収による発熱から発色または変色により可視情報を記録することを特徴とする情報記録媒体である。
【００１０】
請求項２に記載の発明は、請求項１の情報記録媒体において、赤外光吸収感熱記録層は、少なくとも五二酸化リンを主成分としＦe 2+及び／又はＣu 2+を含むリン酸塩系白色結晶粉末からなる赤外吸収感熱記録材料とバインダー、溶剤からなる赤外吸収感熱記録インキ材料の塗布又は印刷により形成してなることを特徴とする。
【００１１】
請求項３に記載の発明は、請求項１の情報記録媒体において、リボン状基材の一方の面に五二酸化リンを主成分としＦe 2+及び／又はＣu 2+を含むリン酸塩系白色結晶粉末をマトリックス樹脂中に分散させた赤外吸収感熱インキ材料と、前記リボン状基材の他方の面に接着層とをそれぞれ塗布又は印刷により形成してなる赤外光吸収感熱記録層がコア基材と透明被覆層との間に前記接着層をコア基材側にして設けられてなることを特徴とする。
【００１２】
【発明の実施の形態】
以下、本発明を図面を用いて詳細に説明する。
【００１３】
図１は本発明の情報記録媒体の平面図であり、図２は図１のＸ−Ｘ線における情報記録媒体の断面図であり、図３は図１のＸ−Ｘ線における他の実施例の情報記録媒体の断面図であり、図４は図３の情報記録媒体の赤外光吸収感熱記録層の拡大断面であり、図５は本発明の情報記録媒体の赤外光吸収感熱記録層に用いられる実施例１に記載の赤外光吸収感熱記録層の分光特性曲線である。
【００１４】
図１に示す本発明の情報記録媒体１はコア基材２上に赤外光吸収感熱記録層３で構成される情報表示部２０が設けられており、その上面には透明被覆層４として透明、すなわち可視領域及び近赤外領域、赤外領域の光を透過する、吸収の少ないオーバーシートが積層されている。
この情報表示部２０には、情報記録媒体１の固有情報や関連情報などが画像２１としてが情報記録媒体１にその外部から近赤外領域、赤外領域のレーザ光の照射により記録される。
情報表示部２０を構成する赤外光吸収感熱記録層３は、図２に示すようにコア基材２と透明被覆層４との間に設けられている。赤外光吸収感熱記録層３の大きさは任意とすることができ、必要に応じて適宜決定される。
本発明で用いる赤外光吸収感熱記録材料は、五二酸化リンを主成分とし、第二銅（Ｃu 2+）及び／または第一鉄（Ｆe 2+）を含むリン酸塩系白色結晶粉末からなり、これとバインダー、溶剤、その他各種添加剤を混合しインキ化したものを塗工した層を、コア基材と透明被覆層との間に形成し、コア基材と透明被覆層とを熱融着温度で、例えば１２０℃〜１５０℃の範囲で加熱加圧し、融着させることにより情報記録媒体１が得られる。
【００１５】
具体的には、赤外光吸収感熱記録材料は可視領域に吸収の無い赤外吸収材料で、その主剤であるリン酸塩結晶粉末は、五二酸化リンを主成分とし、第二銅（Ｃu 2+）及び／または第一鉄（Ｆe 2+）を２０％以上含むが、好ましくは五二酸化リンを、重量パーセントで４０〜７０％、第二銅（Ｃu 2+）及び／または第一鉄（Ｆe 2+）をそれぞれ３０〜７０％含むことが好ましい。Ｃu 2+リッチである方がより好ましい。さらに上記のリン酸塩系結晶粉末は必要に応じ、以下の化合物を含有することができる。
【００１６】
Ａｌ2 Ｏ3               ２０．０〜１０．０  重量％
Ｂ2 Ｏ3                   １．０〜３０．０  重量％
ＭｇＯ                    ３．０〜１０．０  重量％
ＺｎＯ                        ０〜３．０    重量％
Ｋ2 Ｏ                        ０〜１５．０  重量％
ＢａＯ                        0 〜１０．０  重量％
ＳｒＯ                        0 〜１．０    重量％
Ｎｉ，Ｃｏ，Ｓｅ                    微量
【００１７】
本発明の情報記録媒体の赤外光吸収感熱記録層である赤外光吸収感熱記録材料に用いるリン酸塩系結晶粉末は、上記のように得られたリン酸塩系結晶を粉末化したものであり、本発明はこれを顔料としてインキ化したものを用いている。
【００１８】
このようなリン酸塩系結晶粉末は溶剤を除く印刷インキ組成物中に含まれる量を７０重量％以下とすることが好ましい。とくに含有量が８０重量％をこえるとマット状になり、リン酸塩系結晶粉末表面の反射、すなわち赤外光の反射を生じる。また、その凝集力も限界となり、接着性や引っ掻き強度は低下するが、コア基材２と透明被覆層４のとの間にリン酸塩系結晶粉末を主剤とする赤外光吸収感熱記録層３が形成されるため、インキとして情報記録媒体の表面に露出するものに比べて機械強度的な耐久性に多少劣るものでも良い。
【００１９】
本発明の赤外光吸収感熱記録層の赤外光吸収感熱記録材料以外、すなわち赤外光吸収性感熱記録印刷インキに含まれる他の物質であるバインダーには、赤外光吸収感熱記録材料を変質させたり、冒すものでなければ、通常インキに用いられているものでよく、例えば酢酸ビニル系樹脂、塩化ビニル−酢酸ビニル共重合系樹脂、ポリウレタン系樹脂、エチレン酢酸ビニル樹脂、ポリアミド樹脂、ポリエステル樹脂、アタクテックポリプロピレン樹脂、ポリウレタンエラストマー等の各種樹脂を用いることができ、これらは熱融着（熱ラミネート）工程において、透明被覆層４の透明プラスチックシートと必要な接着強度が得られるものである。
【００２０】
上記バインダーは溶剤を除く赤外光吸収性感熱記録印刷インキ組成物中に２０重量％以下で含まれることが好ましい。また、本発明の赤外吸収性感熱記録印刷インキには、赤外光吸収感熱記録材料、バインダーの他に消泡剤、滑剤等の各種添加剤を含むこともできる。
【００２１】
さらに赤外吸収性感熱記録印刷インキに用いられる溶剤としては、トルエン、メチルイソブチルケトン、キシレン、シクロヘキサノール、酢酸イソブチル、シクロヘキサノン、メチルシクロヘキサノン、エチレングリコールモノブチルエーテル等のグリコール誘導体等、又はこれらの混合溶媒が挙げられる。
【００２２】
この赤外光吸収性感熱記録印刷インキをスクリーン印刷、オフセット印刷、グラビア印刷などの印刷手段、グラビアコート、ロールコート、バーコートなどの塗工手段等の公知の各種形成方法によりコア基材２、または透明被覆層４の必要部分に印刷又は塗布された後、乾燥により赤外光吸収感熱記録層３が形成される。
【００２３】
次にコア基材２は、通常カードなどの情報記録媒体に用いられる材料であればよく、とくに限定されるものではない、例えば塩化ビニル、ポリチエチレンテレフタレート（ＰＥＴ）、アクリルニトリル−ブタジエン−スチレン共重合体（ＡＢＳ）、ポリスチレン、ポリカーボネートなどの熱可塑性樹脂や熱硬化性樹脂、或いは微生物生産ポリエステル、ポリ乳酸などの、いわゆる生分解性樹脂等が挙げられる。コア基材２の厚さは、その用途に応じて異なるが、一般的にカードの用途であれば３００〜８００μｍである。
【００２４】
また、透明被覆層４は、十分な透明性を有する、すなわち可視領域及び近赤外領域、赤外領域の光を透過する、吸収の少ないオーバーシートであることが必要であり、さらにある程度の剛性および表面の平滑性を有していればよく、とくに限定されるものではない。例えば、ポリエステルフィルム、ポリオレフィンフィルム、塩化ビニルフィルム、ポリ乳酸フィルム等の高分子フィルムがあげられる。透明被覆層４の厚さは、その用途に応じて異なるが、コア基材２との関係を考慮して、一般的なカードの用途であれば５０〜１５０μｍである。
また透明被覆層４は影響の無い範囲でオーバーシートを着色剤により着色することも可能である。
【００２５】
またコア基材２の赤外光吸収感熱記録層３以外の領域面には、障害とならない範囲で絵柄や文字などの印刷層（図示しない）を設けてもよく、片面または両面に設けることができる。なお、透明被覆層４はコア基材２の赤外光吸収感熱記録層が形成される面のみに設けても、赤外光吸収感熱記録層３が形成されない面に積層してもよい。赤外光吸収感熱記録層３が形成されない場合には透明でなくてもよく、またその上面に絵柄や文字などの印刷層（図示しない）を設けてもよい。さらに、これを保護するために保護層（図示しない）を必要に応じて設けることができる。
【００２６】
コア基材２と赤外光吸収感熱記録層３、透明被覆層４は積層後、熱融着（熱ラミネート）工程において加熱・加圧（例えば８０〜１６０℃、３０〜１５０Ｋｇ／ｃｍ2 、１〜５分間）され、各層の熱融着により一体化され、情報記録媒体が形成される。このときの厚さは、とくに限定はされないが一般的なカードの用途であれば５００〜１０００μｍである。
【００２７】
次に図２に示す本発明の他の実施例による情報記録媒体１１は、コア基材２と透明被覆層４との間に、図３に示すようにリボン状基材１２、すなわちプラスチック基材上にコーティング方式によって赤外吸収感熱記録印刷インキをコートティング又は印刷、乾燥により赤外吸収感熱記録層１３ａを形成後、リボン状（小片状）に加工した赤外光吸収感熱記録層１３を配置してなるもので、接着層１４を用いてコア基材２とプラステック基材１２との接着させることができる。これにより熱融着（熱ラミネート）工程時などに赤外光吸収感熱記録層１３の位置ズレを生じることがないなどの効果を有する。この赤外光吸収感熱記録層１３は、コア基材及び透明被覆層と十分に接着していないと、情報記録媒体自身の機械強度が不十分となる。
なお、コア基材２と透明被覆層４は図１に記載のものと同一であり、その作用効果も同様であるので、ここでは説明を省略する。
【００２８】
リボン状基材１２、すなわちプラステック基材はカードやフィルム、シートなどに用いられる材料でもよく、とくに限定されるものではない、例えばポリチエチレンテレフタレート（ＰＥＴ）、ポリオレフィンフィルム等が挙げられる。リボン状基材１２の厚さは、その用途に応じて異なるが、一般的に２０〜５０μｍである。
図１の赤外光吸収感熱記録層３の赤外吸収感熱記録印刷インキを同様の公知の各種形成方法により、印刷又は塗布された後、乾燥により赤外光吸収感熱記録層１３が形成される。
【００２９】
接着層１４としてはエチレン酢酸ビニル、ポリアミド、ポリエステル、アタクテックポリプロピレンなどがあり、好ましくは感熱接着材料である。なお、必要に応じて、粘着付与剤としてロジン系樹脂、石油系樹脂や、ワックス類、酸化防止剤、無機充填剤、可塑剤等を添加することができる。この接着層１４も同様の公知の各種形成方法により形成することができる。
【００３０】
本発明の情報記録媒体の情報表示部２０である赤外光吸収感熱記録層３、１３への情報の記録原理は、その主たる構成成分である赤外吸収性感熱記録材料がレーザ光の吸収により黒色に変色することを見いだしたものである。このリン酸塩結晶粉末の白色から黒色に変色する原理についての詳細は不明であるが、レーザ光の照射吸収による温度の上昇（発熱）に伴い、黒く反応し、その反応は不可逆であることが確認された。この赤外吸収性感熱記録材料（下記実施例１に記載の組成からなる）は図５に示す分光特性曲線によれば、可視領域に吸収が無く、７００ｎｍ〜１２００ｎｍ以上にまで吸収があり、とくに７００ｎｍ〜１１００ｎｍの範囲に近赤外領域に吸収を持つもので、とくに波長８００〜１１００ｎｍ、エネルギー密度or出力２００ｍＷ〜５０Ｗの半導体レーザやＹＡＧレーザ等のレーザ光の照射により、赤外吸収感熱記録層を黒く変色させるのに必要な温度に昇温させることができる。これにより印字が可能となり情報を記録するものである。それ以下であれば黒く変色することなく、図５に示すような赤外光の吸収を示す。また赤外吸収性感熱記録材料は第二銅（Ｃu 2+）や第一鉄（Ｆe 2+）の濃度を増加させても、結晶構造とすることにより、可視領域に光吸収が現れにくくなる特徴を有する。
【００３１】
しかも、この赤外吸収性感熱記録材料は、白色で赤外光を吸収する高感度の感熱記録材料で、コア基材と透明被覆層との熱融着温度では発色を起こさない材料であり、通常のカードなどの情報記録媒体の製造方法である熱ラミネート工程を用いられることができるため、現行のカード製造工程を変更する必要がないため、経済性にも優れるものである。
【００３２】
さらに所定の波長及び出力のレーザ光を情報記録媒体に照射し、赤外光吸収感熱記録層に記録しても、赤外光吸収感熱記録層が昇温し、コア基材、透明被覆層に熱が伝わるが、変形温度にまで上昇することがないため、情報記録媒体の各層が過熱により変形することなく、情報記録媒体内部の赤外光吸収感熱記録層に個別に目視可能な大きさの情報を任意に追加記録することができる。
本発明の情報記録媒体の赤外光吸収感熱記録層は高感度であるため、記録装置を簡便でしかも低エネルギー出力のレーザによって記録することができる。
【００３３】
なお、本発明の情報記録媒体の赤外光吸収感熱記録層は低エネルギー出力のレーザで記録可能であるが、照射されたレーザ光を効率的に吸収するため、長時間を掛けて温度の上昇を行えば、熱伝導によって透明被覆層のオーバーシートの変形も起こり得ることから、短時間内に必要最低限のエネルギーにより温度の上昇させることが必要であり、上記したように本発明の情報記録媒体の赤外光吸収感熱記録層ではそれが可能である。
さらに、赤外光吸収感熱記録層の記録は目視で判断するため、非記録部分は可視領域に吸収の無い材料である。
【００３４】
本発明の情報記録媒体の赤外光吸収感熱記録層によれば、層構成が簡易であるため、製造が容易であり、しかも外部からの熱に対して非常に安定であることから、ラミネート工程により感熱記録層の変質を生じることがなく、カードの耐性を有する。
【００３５】
【実施例】
本発明を、具体的な実施例を挙げて詳細に説明する。
（実施例１）
下記の組成からなる赤外吸収感熱記録印刷インキを調製した。
○赤外吸収感熱記録印刷インキ
顔料（リン酸系銅含有白色結晶化合物）                      ３０部
塩酢酸ビニル系樹脂（積水化学製  エスレックＡ）            １０部
飽和ポリエステル（東洋紡製  バイロン103 ）                  ５部
ポリウレタンエラストマー（日本ポリウレタン製  Ｎ−2304）  １２部
イソシアナート硬化剤                                        ３部
トリエチレンジアミン                                    ０．５部
溶剤（トルエン／ＭＥＫ）                                  ６０部
但し、リン酸系銅含有白色結晶化合物は下記組成（重量％）からなる。
○リン酸系銅含有白色結晶化合物
Ｐ2 Ｏ5             ４９．７５
ＣｕＯ              ４９．７５
ＺｎＯ                ０．５
【００３６】
コア基材２となる厚さ５４０μｍの塩化ビニル樹脂からなるコアシート上に得られた印刷インキを８μｍの厚さにパターン状に塗工し赤外吸収感熱記録層３を形成し、乾燥後、１００μｍの透明被覆層４となる透明塩化ビニル樹脂からなるシートをコア基材２の両面に積層し、１４０℃・Ｋｇ／１００ｃｍ2 ・３分間の条件で加熱・加圧することにより、各層を熱融着し、カード状に打ち抜き、情報記録媒体１を作製した。
なお、透明被覆層４である透明塩化ビニル樹脂からなるシートには必要に応じて印刷に施しておいた。
【００３７】
作製した情報記録媒体１に波長１０６７ｎｍ、ビーム径１００μｍ、出力６Ｗ、のＹＡＧレーザを用い、走査スピード４０ｍｍ／ｓｅｃで文字、数字、絵柄などの画像記録を行なった。照射されたレーザ光は透明被覆層４である透明塩化ビニル樹脂からなるシートに熱的な影響を与えることなく、白色の赤外吸収感熱記録材料からなる赤外吸収感熱記録層３がヒートアップし黒色に変化し、これにより白地に黒色の画像２１が得られた。このときの画像２１の線幅は１４０μｍ程度あり、十分に目視可能な画像である。また各層は十分な機械強度をもっており、外的変形によっても層間の剥離は生じなかった。
【００３８】
（実施例２）
下記の組成からなる赤外吸収感熱記録印刷インキを調製した。
○赤外吸収感熱記録印刷インキ
顔料（リン酸系銅含有白色結晶化合物）                      ３０部
塩酢酸ビニル系樹脂（積水化学製  エスレックＡ）            １０部
溶剤（トルエン／ＭＥＫ）                                  ６０部
但し、リン酸系銅含有白色結晶化合物は下記組成（重量％）からなる。
○リン酸系銅含有白色結晶化合物
Ｐ2 Ｏ5             ５０．０
ＣｕＯ              ４０．０
Ａｌ2 Ｏ3             ５．０
Ｋ2 ＣＯ3             ５．０
【００３９】
プラスチック基材１２である厚さ２５μｍのポリエステルシート上に得られた印刷インキを８μｍの厚さに塗工し、乾燥後、裏面に接着層１４としてポリアミドコートを行なった。このポリエステルシートを１０mm幅にスリット加工し、リボン状とした。
次にコア基材２となる厚さ５４０μｍの塩化ビニル樹脂からなるコアシートの表面に上記リボン状に加工した白色の赤外吸収感熱記録層１３を仮接着した後、厚さ１００μｍの透明被覆層４となる透明塩化ビニル樹脂からなるシートを積層し、１４０℃・Ｋｇ／２００ｃｍ2 ・３分間の条件で加熱・加圧することにより、各層を熱融着し、カード状に打ち抜き、情報記録媒体１１を作製した。
なお、透明被覆層４である透明塩化ビニル樹脂からなるシートには必要に応じて印刷に施しておいた。
【００４０】
作製した情報記録媒体１２に波長８３０ｎｍ、ビーム径５０μｍ、出力３Ｗ、の半導体レーザを用い、走査スピード２０ｍｍ／ｓｅｃで文字、数字、絵柄などの画像記録を行なった。照射されたレーザ光は透明被覆層４である透明塩化ビニル樹脂からなるシートに熱的な影響を与えずに、ることなく、白色の赤外吸収感熱記録材料からなる赤外吸収感熱記録層３がヒートアップし黒色に変化し、これにより白地に黒色の画像２１が得られた。このときの画像２１の線幅は８０μｍ程度あり、十分に目視可能な画像である。また各層は十分な機械強度をもっており、外的変形によっても層間の剥離は生じなかった。
【００４１】
（実施例３）
下記の組成からなる赤外吸収感熱記録印刷インキを調製した。
○赤外吸収感熱記録印刷インキ
顔料（リン酸系鉄含有白色結晶化合物）                      ３５部
塩酢酸ビニル系樹脂（積水化学製  エスレックＡ）              ８部
飽和ポリエステル（東洋紡製  バイロン103 ）                  ５部
ポリウレタンエラストマー（日本ポリウレタン製  Ｎ−2304）  １０部
イソシアナート硬化剤                                        ３部
トリエチレンジアミン                                    ０．５部
溶剤（トルエン／ＭＥＫ）                                  ６０部
但し、リン酸系鉄含有白色結晶化合物は下記組成（重量％）からなる。
○リン酸系鉄含有白色結晶化合物
Ｐ2 Ｏ5             ５５．０
ＦｅＯ              ４０．０
Ａｌ2 Ｏ3             ５．０
【００４２】
コア基材２となる厚さ５４０μｍの塩化ビニル樹脂からなるコアシート上に得られた印刷インキを８μｍの厚さにパターン状に塗工し赤外吸収感熱記録層３を形成し、乾燥後、１００μｍの透明被覆層４となる透明塩化ビニル樹脂からなるシートをコア基材２の両面に積層し、１４０℃・Ｋｇ／２００ｃｍ2 ・３分間の条件で加熱・加圧することにより、各層を熱融着し、カード状に打ち抜き、情報記録媒体１を作製した。
なお、透明被覆層４である透明塩化ビニル樹脂からなるシートには必要に応じて印刷に施しておいた。
【００４３】
作製した情報記録媒体１に波長１０６７ｎｍ、ビーム径１００μｍ、出力６Ｗ、のＹＡＧレーザを用い、走査スピード４０ｍｍ／ｓｅｃで文字、数字、絵柄などの画像記録を行なった。照射されたレーザ光は透明被覆層４である透明塩化ビニル樹脂からなるシートに熱的な影響を与えずに、ることなく、白色の赤外吸収感熱記録材料からなる赤外吸収感熱記録層３がヒートアップし黒色に変化し、これにより白地に黒色の画像２１が得られた。このときの画像２１の線幅は８０μｍ程度あり、十分に目視可能な画像である。また各層は十分な機械強度をもっており、外的変形によっても層間の剥離は生じなかった。
【００４４】
（実施例４）としてＦe 2+及びＣu 2+の両方を含むリン酸塩系白色結晶粉末からなる例を挙げた方がよいでしょう。若しくはリン酸系銅鉄含有白色結晶化合物の構成例をいくつか例示することとしてもよいです。
【００４５】
【発明の効果】
請求項１に記載の発明によれば、情報記録媒体毎に目視可能な任意の情報を記録することが可能であり、その情報は情報記録媒体内部に記録されるため、変造・改竄など不正行為をするには表面にラミネートされている透明被覆層、例えば１００μｍの透明プラスチックシートを剥離する等の操作が必要であり、その行為の痕跡が残るため、不正行為の事実が明白となる。
さらに赤外光吸収感熱記録層が白色であり、しかも赤外吸収能力に優れ、１層で赤外光の吸収発熱と発色が可能であるため、情報記録媒体の構成を簡便とすることができる。
【００４６】
熱融着方式によるコアシートとオーバーシートの一体化によっても間に配置される赤外光吸収感熱記録層はロイコ系、ジアゾ系、低分子／高分子系などの従来の感熱記録材料などのように、熱変化を受けることがなく、熱融着後も記録性能の低下は見られなかった。また赤外光吸収感熱記録層は可視領域に吸収がなく、７００ｎｍ〜１１００ｎｍ近くまでの近赤外領域に吸収を持つことから半導体レーザ及びＹＡＧレーザ等のレーザを用いることができ、しかも照射されたレーザ光を効率的に吸収できるため、低エネルギー出力のレーザで記録可能できることからそのレーザ光の照射による情報記録媒体表面の透明プラスチックシートに熱的な変形を与えることなく記録することが可能である。
【００４７】
請求項２に記載の発明によれば、赤外吸収感熱記録層を印刷方式又は塗工方式により必要な部分にだけ形成でき、情報記録媒体のデザインを阻害することがなく、また従来のカードの製造工程を用いることができる。
また赤外吸収感熱記録印刷インキ中に用いたバインダーによって、加熱・加圧による融着工程で赤外吸収感熱記録層をコア基材と透明被覆層に十分に接着することができる。
【００４８】
請求項３に記載の発明によれば、赤外吸収感熱記録層を、プラスチック基材にコーティングし、リボン状にに加工した後に、コア基材の所望の部分にだけに配置することができ、情報記録媒体のデザインを阻害することがなく、製造工程も簡易である。
また赤外吸収感熱記録印刷インキ中に用いたバインダーと赤外吸収感熱記録層のプラスチック基材裏面の接着層により、加熱・加圧による融着工程で、赤外吸収感熱記録層をコア基材と透明被覆層に十分に接着することができる。
【００４９】
本発明の情報記録媒体の赤外吸収感熱記録層は高感度であり、低エネルギー出力ののレーザ光により記録することができることから、記録装置を簡便とすることができる。
【００５０】
【図面の簡単な説明】
【図１】本発明の情報記録媒体の平面図である。
【図２】図１のＸ−Ｘ線における情報記録媒体の断面図である。
【図３】図１のＸ−Ｘ線における他の実施例の情報記録媒体の断面図である。
【図４】図３の情報記録媒体の赤外光吸収感熱記録層の拡大断面である。
【図５】本発明の情報記録媒体の赤外光吸収感熱記録層に用いられる実施例１に記載の赤外光吸収感熱記録層（赤外吸収感熱記録印刷インキを印刷形成した記録層）の分光特性曲線である。
【符号の説明】
１、１１        情報記録媒体
２              コア基材
３              赤外光吸収感熱記録層
４              透明被覆層
１２            リボン状基材
１３            赤外光吸収感熱記録層
１３ａ          赤外光吸収感熱記録層
１４            接着層
２０            情報表示部
２１            画像
【図１】
0003671467.tif 000002
【図２】
0003671467.tif 000003
【図３】
0003671467.tif 000004
【図４】
0003671467.tif 000005
【図５】
0003671467.tif 000006